(57)【要約】【課題】良好な耐熱性や形状安定性、及び屈折率や透明性等の光学性能を保ちつつ、高粘度であるため優れた加工性を有する（メタ）アクリレート系組成物、及び該組成物から得られる樹脂、並びに該樹脂を成形してなる成形体を提供する。【解決手段】一般式（Ｉ）で表されるアダマンチル基を有する（メタ）アクリレート化合物（Ａ）及び一般式（II−１）又は（II−２）で表されるフェニル基を有する（メタ）アクリレート化合物（Ｂ）を含む、（メタ）アクリレート系組成物。【選択図】なし【特許請求の範囲】
【請求項１】
下記一般式（Ｉ）で表されるアダマンチル基を有する（メタ）アクリレート化合物（Ａ）及び下記一般式（II−１）又は（II−２）で表されるフェニル基を有する（メタ）アクリレート化合物（Ｂ）を含む、（メタ）アクリレート系組成物。
【化１】
2013181077.tif 000028
（上記式（Ｉ）中、Ｒ1は、それぞれ独立に水素原子又はメチル基を示し、Ｘは、それぞれ独立に、単結合、炭素数１〜４のアルキレン基、又は炭素数１〜４のオキシアルキレン基を示し、Ｕは炭素数１〜４のアルキル基、ハロゲン基、水酸基、又は２つのＵが一緒になって形成された＝Ｏを示す。ｋは０〜１５の整数、ｍは１〜４の整数を示す。）
【化２】
2013181077.tif 000029
（上記式（II−１）及び（II−２）中、Ｘは、それぞれ独立に、単結合、炭素数１〜４のアルキレン基、又は炭素数１〜４のオキシアルキレン基を示し、Ｙは二価の有機基を示し、Ｒ2、Ｒ3は、それぞれ独立に、炭素数１〜４のアルキレン基、又はヒドロキシ基で置換された炭素数１〜４のアルキレン基を示し、Ｒ4、Ｒ5は、それぞれ独立して水素原子又はメチル基を示し、Ｒ6〜Ｒ13は、それぞれ独立して水素原子、ハロゲン原子、炭素数１〜５の直鎖又は分岐鎖のアルキル基を示す。ａ及びｂは、アルキレンオキサイドの付加モル数を表し、それぞれ正の数であって、ａ＋ｂの平均値は２〜４である。ｃは１〜５の整数を表し、ｄは１〜５の整数を表し、ｅは１〜５の整数を表す。）
【請求項２】
前記一般式（II−１）中のＲ6〜Ｒ13の１つ以上が臭素原子である、請求項１に記載の（メタ）アクリレート系組成物。
【請求項３】
前記一般式（II−１）中のＲ6、Ｒ8、Ｒ11、Ｒ13がｔ−ブチル基である、請求項１又は２に記載の（メタ）アクリレート系組成物。
【請求項４】
前記一般式（II−１）中の有機基Ｙが、−Ｃ（ＣＨ3）2−、−Ｃ（ＣＦ3）2−、−ＳＯ2−、−ＣＨ2−、−Ｏ−、−ＣＯ−のいずれかである、請求項１〜３のいずれかに記載の（メタ）アクリレート系組成物。
【請求項５】
さらに下記一般式（III）で表される（メタ）アクリレート化合物（Ｃ）及び／又は下記一般式（IV）で表される（メタ）アクリレート化合物（Ｄ）を含む、請求項１〜４のいずれかに記載の（メタ）アクリレート系組成物。
【化３】
2013181077.tif 000030
（上記式（III）中、Ｚは下記式（III−１）で表される二価の有機基を示し、Ｒ14、Ｒ15は、それぞれ独立して炭素数１〜４のアルキレン基を示し、Ｒ16、Ｒ17は、それぞれ独立して水素原子又はメチル基を示す。ｆ及びｇは、アルキレンオキサイドの付加モル数を表し、それぞれ正の数であって、ｆ＋ｇの平均値は２〜４である。）
【化４】
2013181077.tif 000031
（上記式（III−１）中、Ｒ18はそれぞれ独立して二価の有機基を示し、Ｒ19は一価の有機基を示す。ｐは、それぞれ独立して０〜４の整数である。＊は結合部分を示す。）
【化５】
2013181077.tif 000032
（上記式（IV）中、Ｒ20は、それぞれ独立に、水素原子又はメチル基を示し、Ｙ1は、置換又は無置換の炭素数５〜３０の非環式炭化水素基及び／又は−Ｒ’（ＯＲ’）L−で表される基を含む非環式の有機基（但し、Ｒ’は、それぞれ独立に、置換又は無置換の炭素数１〜４のアルキレン基を示し、Ｌは１〜２０の整数である）を示す。ｎは１〜８の整数を示す。）
【請求項６】
（Ｂ）成分の含有量と（Ｃ）成分の含有量との質量比〔（Ｂ）成分／（Ｃ）成分〕が、１５／８５〜４０／６０である、請求項５に記載の（メタ）アクリレート系組成物。
【請求項７】
（Ａ）成分の含有量と（Ｂ）成分、（Ｃ）成分及び（Ｄ）成分の合計含有量との質量比〔（Ａ）成分／（Ｂ）成分＋（Ｃ）成分＋（Ｄ）成分〕が、５／９５〜４０／６０である、請求項１〜６のいずれかに記載の（メタ）アクリレート系組成物。
【請求項８】
（Ａ）〜（Ｄ）成分の合計含有量が、前記組成物中に含まれる（メタ）アクリレート化合物の総量に対して、６０〜１００質量％である、請求項１〜７のいずれかに記載の（メタ）アクリレート系組成物。
【請求項９】
２５℃における粘度が３００〜５００００ｍＰａ・ｓである、請求項１〜８のいずれかに記載の（メタ）アクリレート系組成物。
【請求項１０】
請求項１〜９のいずれかに記載の（メタ）アクリレート系組成物を重合して得られる、樹脂。
【請求項１１】
下記一般式（Ｉ）で表されるアダマンチル基を有する（メタ）アクリレート化合物（Ａ）及び下記一般式（II−１）又は（II−２）で表されるフェニル基を有する（メタ）アクリレート化合物（Ｂ）を含む（メタ）アクリレート系組成物を、重合して得られる樹脂を成形してなる、成形体。
【化６】
2013181077.tif 000033
（上記式（Ｉ）中、Ｒ1は、それぞれ独立に水素原子又はメチル基を示し、Ｘは、それぞれ独立に、単結合、炭素数１〜４のアルキレン基、又は炭素数１〜４のオキシアルキレン基を示し、Ｕは炭素数１〜４のアルキル基、ハロゲン基、水酸基、又は２つのＵが一緒になって形成された＝Ｏを示す。ｋは０〜１５の整数、ｍは１〜４の整数を示す。）
【化７】
2013181077.tif 000034
（上記式（II−１）及び（II−２）中、Ｘは、それぞれ独立に、単結合、炭素数１〜４のアルキレン基、又は炭素数１〜４のオキシアルキレン基を示し、Ｙは二価の有機基を示し、Ｒ2、Ｒ3は、それぞれ独立に、炭素数１〜４のアルキレン基、又はヒドロキシ基で置換された炭素数１〜４のアルキレン基を示し、Ｒ4、Ｒ5は、それぞれ独立して水素原子又はメチル基を示し、Ｒ6〜Ｒ13は、それぞれ独立して水素原子、ハロゲン原子、炭素数１〜５の直鎖又は分岐鎖のアルキル基を示す。ａ及びｂは、アルキレンオキサイドの付加モル数を表し、それぞれ正の数であって、ａ＋ｂの平均値は２〜４である。ｃは１〜５の整数を表し、ｄは１〜５の整数を表し、ｅは１〜５の整数を表す。）
【請求項１２】
前記成形体のｄ線での屈折率が１．５５以上である、請求項１１に記載の成形体。
【請求項１３】
前記成形体のｄ線でのアッベ数が４０以下である、請求項１１又は１２に記載の成形体。
【請求項１４】
前記成形体の全光線透過率が８５％以上である、請求項１１〜１３のいずれかに記載の成形体。
【請求項１５】
前記成形体が光学部品である、請求項１１〜１４のいずれかに記載の成形体。
【発明の詳細な説明】
【技術分野】
【０００１】
本発明は、（メタ）アクリレート系組成物、該組成物を重合して得られる樹脂、及び該樹脂を成形してなる成形体に関する。詳しくは、アダマンチル基を有する（メタ）アクリレート化合物を含む（メタ）アクリレート系組成物、該組成物を重合して得られる樹脂、及び該樹脂を成形してなる光学部品に関する。
【背景技術】
【０００２】
透明性樹脂として、ポリメチルメタクリレート樹脂、ポリカーボネート樹脂、ポリスチレン樹脂、脂環型オレフィンポリマー及びエポキシ樹脂等が知られている。これらの透明性樹脂は、工業的にも大量に製造され、その良好な透明性を生かして各分野で大量に使用されている。
【０００３】
また、透明性樹脂は、その良好な透明性に加えて、軽量性、成形性を活かしガラス代替品として利用されており、カメラ付き携帯電話に搭載されるカメラモジュール用レンズ等への応用が図られている。ここで、近年の軽薄短小化、部品点数の削減を反映して、ハンダリフロー工程で耐えうる透明性樹脂が望まれており、そのためには光線透過率等の光学特性に加えて非常に高い耐熱性が求められている。
しかしながら、上記の透明性樹脂は、耐熱性が必ずしも充分ではない。例えば上記の透明性樹脂のうちで耐熱性の最も高い樹脂とされるポリカーボネート樹脂でも、その耐熱性の指標であるガラス転移温度は１５０℃程度であり、より高い耐熱性を持つ新しい透明樹脂の開発が望まれている。
【０００４】
透明性樹脂として知られているポリメチルアクリレートは、耐熱性、耐熱安定性、耐溶剤性等の性能に劣ると共に、吸水性が大きく耐水性にも劣るので、光学部品用樹脂の性能の要求される分野では利用できない。また、ポリメチルメタクリレートは、光学部品用樹脂材料の用途に供せられるが、ハンダリフロー工程に耐え得る非常に高い耐熱性、耐熱安定性の要求される分野には適用できない。
【０００５】
このような問題を改善する方法として、多環式脂環族アルキル（メタ）アクリレートの単独重合体や、多環式脂環族アルキル（メタ）アクリレートと各種の（メタ）アクリレート系単量体の共重合体を含む光学材料用樹脂組成物を用いる方法が提案されている（例えば、特許文献１を参照）。特許文献１に開示された材料は、優れた透明性を維持しつつ耐熱性にも優れる。
【先行技術文献】
【特許文献】
【０００６】
【特許文献１】特開２００６−２１３８５１号公報
【発明の概要】
【発明が解決しようとする課題】
【０００７】
一般に、レンズは、異なる屈折率を有する材料を組み合わせて光路を制御するため、様々な屈折率を有する材料が望まれている。特許文献１に開示された材料は屈折率が低いものが多いので、優れた透明性を維持しつつ耐熱性にも優れる高屈折率材料のバリエーションが求められている。
【０００８】
本発明の課題は、優れた透明性を維持しつつ耐熱性にも優れ、かつ、屈折率が高い（メタ）アクリレート系組成物、及び該組成物から得られる樹脂、並びに該樹脂を成形してなる成形体を提供することにある。
【課題を解決するための手段】
【０００９】
本発明者らは、アダマンチル基を有する（メタ）アクリレート化合物と共にフェニル基を有する（メタ）アクリレート化合物を含む（メタ）アクリレート系組成物が、上記課題を解決し得ることを見出し、本発明を完成した。
【００１０】
すなわち、本発明は、下記〔１〕〜〔１５〕を提供するものである。
［１］下記一般式（Ｉ）で表されるアダマンチル基を有する（メタ）アクリレート化合物（Ａ）及び下記一般式（II−１）又は（II−２）で表されるフェニル基を有する（メタ）アクリレート化合物（Ｂ）を含む、（メタ）アクリレート系組成物。
【００１１】
【化１】
2013181077.tif 000002
【００１２】
（上記式（Ｉ）中、Ｒ1は、それぞれ独立に水素原子又はメチル基を示し、Ｘは、それぞれ独立に、単結合、炭素数１〜４のアルキレン基、又は炭素数１〜４のオキシアルキレン基を示し、Ｕは炭素数１〜４のアルキル基、ハロゲン基、水酸基、又は２つのＵが一緒になって形成された＝Ｏを示す。ｋは０〜１５の整数、ｍは１〜４の整数を示す。）
【００１３】
【化２】
2013181077.tif 000003
【００１４】
（上記式（II−１）及び（II−２）中、Ｘは、それぞれ独立に、単結合、炭素数１〜４のアルキレン基、又は炭素数１〜４のオキシアルキレン基を示し、Ｙは二価の有機基を示し、Ｒ2、Ｒ3は、それぞれ独立に、炭素数１〜４のアルキレン基、又はヒドロキシ基で置換された炭素数１〜４のアルキレン基を示し、Ｒ4、Ｒ5は、それぞれ独立して水素原子又はメチル基を示し、Ｒ6〜Ｒ13は、それぞれ独立して水素原子、ハロゲン原子、炭素数１〜５の直鎖又は分岐鎖のアルキル基を示す。ａ及びｂは、アルキレンオキサイドの付加モル数を表し、それぞれ正の数であって、ａ＋ｂの平均値は２〜４である。ｃは１〜５の整数を表し、ｄは１〜５の整数を表し、ｅは１〜５の整数を表す。）
［２］前記一般式（II−１）中のＲ6〜Ｒ13の１つ以上が臭素原子である、上記［１］に記載の（メタ）アクリレート系組成物。
［３］前記一般式（II−１）中のＲ6、Ｒ8、Ｒ11、Ｒ13がｔ−ブチル基である、上記［１］又は２に記載の（メタ）アクリレート系組成物。
［４］前記一般式（II−１）中の有機基Ｙが、−Ｃ（ＣＨ3）2−、−Ｃ（ＣＦ3）2−、−ＳＯ2−、−ＣＨ2−、−Ｏ−、−ＣＯ−のいずれかである、上記［１］〜３のいずれかに記載の（メタ）アクリレート系組成物。
［５］さらに下記一般式（III）で表される（メタ）アクリレート化合物（Ｃ）及び／又は下記一般式（IV）で表される（メタ）アクリレート化合物（Ｄ）を含む、上記［１］〜４のいずれかに記載の（メタ）アクリレート系組成物。
【００１５】
【化３】
2013181077.tif 000004
【００１６】
（上記式（III）中、Ｚは下記式（III−１）で表される二価の有機基を示し、Ｒ14、Ｒ15は、それぞれ独立して炭素数１〜４のアルキレン基を示し、Ｒ16、Ｒ17は、それぞれ独立して水素原子又はメチル基を示す。ｆ及びｇは、アルキレンオキサイドの付加モル数を表し、それぞれ正の数であって、ｆ＋ｇの平均値は２〜４である。）
【００１７】
【化４】
2013181077.tif 000005
【００１８】
（上記式（III−１）中、Ｒ18はそれぞれ独立して二価の有機基を示し、Ｒ19は一価の有機基を示す。ｐは、それぞれ独立して０〜４の整数である。＊は結合部分を示す。）
【００１９】
【化５】
2013181077.tif 000006
【００２０】
（上記式（IV）中、Ｒ20は、それぞれ独立に、水素原子又はメチル基を示し、Ｙ1は、置換又は無置換の炭素数５〜３０の非環式炭化水素基及び／又は−Ｒ’（ＯＲ’）L−で表される基を含む非環式の有機基（但し、Ｒ’は、それぞれ独立に、置換又は無置換の炭素数１〜４のアルキレン基を示し、Ｌは１〜２０の整数である）を示す。ｎは１〜８の整数を示す。）
［６］（Ｂ）成分の含有量と（Ｃ）成分の含有量との質量比〔（Ｂ）成分／（Ｃ）成分〕が、１５／８５〜４０／６０である、請求項５に記載の（メタ）アクリレート系組成物。
［７］（Ａ）成分の含有量と（Ｂ）成分、（Ｃ）成分及び（Ｄ）成分の合計含有量との質量比〔（Ａ）成分／（Ｂ）成分＋（Ｃ）成分＋（Ｄ）成分〕が、５／９５〜４０／６０である、上記［１］〜６のいずれかに記載の（メタ）アクリレート系組成物。
［８］（Ａ）〜（Ｄ）成分の合計含有量が、前記組成物中に含まれる（メタ）アクリレート化合物の総量に対して、６０〜１００質量％である、上記［１］〜７のいずれかに記載の（メタ）アクリレート系組成物。
［９］２５℃における粘度が３００〜５００００ｍＰａ・ｓである、上記［１］〜８のいずれかに記載の（メタ）アクリレート系組成物。
［１０］上記［１］〜９のいずれかに記載の（メタ）アクリレート系組成物を重合して得られる、樹脂。
［１１］下記一般式（Ｉ）で表されるアダマンチル基を有する（メタ）アクリレート化合物（Ａ）及び下記一般式（II−１）又は（II−２）で表されるフェニル基を有する（メタ）アクリレート化合物（Ｂ）を含む（メタ）アクリレート系組成物を、重合して得られる樹脂を成形してなる、成形体。
【００２１】
【化６】
2013181077.tif 000007
【００２２】
（上記式（Ｉ）中、Ｒ1は、それぞれ独立に水素原子又はメチル基を示し、Ｘは、それぞれ独立に、単結合、炭素数１〜４のアルキレン基、又は炭素数１〜４のオキシアルキレン基を示し、Ｕは炭素数１〜４のアルキル基、ハロゲン基、水酸基、又は２つのＵが一緒になって形成された＝Ｏを示す。ｋは０〜１５の整数、ｍは１〜４の整数を示す。）
【００２３】
【化７】
2013181077.tif 000008
【００２４】
（上記式（II−１）及び（II−２）中、Ｘは、それぞれ独立に、単結合、炭素数１〜４のアルキレン基、又は炭素数１〜４のオキシアルキレン基を示し、Ｙは二価の有機基を示し、Ｒ2、Ｒ3は、それぞれ独立に、炭素数１〜４のアルキレン基、又はヒドロキシ基で置換された炭素数１〜４のアルキレン基を示し、Ｒ4、Ｒ5は、それぞれ独立して水素原子又はメチル基を示し、Ｒ6〜Ｒ13は、それぞれ独立して水素原子、ハロゲン原子、炭素数１〜５の直鎖又は分岐鎖のアルキル基を示す。ａ及びｂは、アルキレンオキサイドの付加モル数を表し、それぞれ正の数であって、ａ＋ｂの平均値は２〜４である。ｃは１〜５の整数を表し、ｄは１〜５の整数を表し、ｅは１〜５の整数を表す。）
［１２］前記成形体のｄ線での屈折率が１．５５以上である、上記［１１］に記載の成形体。
［１３］前記成形体のｄ線でのアッベ数が４０以下である、上記［１１］又は１２に記載の成形体。
［１４］前記成形体の全光線透過率が８５％以上である、上記［１１］〜１３のいずれかに記載の成形体。
［１５］前記成形体が光学部品である、上記［１１］〜１４のいずれかに記載の成形体。
【発明の効果】
【００２５】
本発明の（メタ）アクリレート系組成物は、優れた透明性を維持しつつ耐熱性にも優れ、かつ、屈折率が高い。
【発明を実施するための形態】
【００２６】
［（メタ）アクリレート系組成物］
本発明の（メタ）アクリレート系組成物（以下、単に「組成物」ともいう）は、一般式（Ｉ）で表されるアダマンチル基を有する（メタ）アクリレート化合物（Ａ）及び一般式（II−１）又は（II−２）で表されるフェニル基を有する（メタ）アクリレート化合物（Ｂ）を含む。
また、本発明の組成物は、更に、一般式（III）で表される（メタ）アクリレート化合物（Ｃ）及び／又は下記一般式（IV）で表される（メタ）アクリレート化合物（Ｄ）を含むことが好ましい。
【００２７】
以下、本発明の（メタ）アクリレート系組成物中に含まれる各成分について詳述する。
なお、本明細書において、（メタ）アクリレート化合物とは、アクリレート化合物及びメタクリレート化合物の双方を指す意味で用いられる（また、他の類義用語も同様である）。
【００２８】
〔（Ａ）成分：一般式（Ｉ）で表されるアダマンチル基を有する（メタ）アクリレート化合物（Ａ）〕
本発明の組成物は、（Ａ）成分として、下記一般式（Ｉ）で表されるアダマンチル基を有する（メタ）アクリレート化合物を含む。（Ａ）成分は、本発明の組成物を重合して樹脂としたとき、主としてハードセグメントになるものであり、分子間で運動性の低い部位となる。また、（Ａ）成分を含有することで、該組成物から得られる成形体の耐熱性を向上させることができる。
【００２９】
【化８】
2013181077.tif 000009
【００３０】
上記式（Ｉ）中、Ｒ1は、それぞれ独立に水素原子又はメチル基を示す。
また、Ｘは、それぞれ独立に、単結合、炭素数１〜４のアルキレン基、又は炭素数１〜４のオキシアルキレン基を示す。
炭素数１〜４のアルキレン基としては、例えば、メチレン基、エチレン基、トリメチレン基、プロピレン基、テトラメチレン基、ブチレン基、２−メチルトリメチレン基等が挙げられる。
炭素数１〜４のオキシアルキレン基としては、例えば、オキシメチレン基、オキシエチレン基、オキシプロピレン基、オキシブチレン基等が挙げられる。
これらのＸの中でも、組成物から得られる成形体の耐熱性を向上させる観点から、単結合が好ましい。
【００３１】
上記式（Ｉ）中、Ｕは炭素数１〜４のアルキル基、ハロゲン原子、水酸基、又は２つのＵが一緒になって形成された＝Ｏを示す。なお、複数のＵは同じであってもよく、異なっていてもよい。
炭素数１〜４のアルキル基としては、例えば、メチル基、エチル基、プロピル基、イソプロピル基、ｎ−ブチル基、ｓ−ブチル基、イソブチル基等が挙げられる。ハロゲン原子としては、フッ素原子、塩素原子、臭素原子、ヨウ素原子等が挙げられる。
ｋは、アダマンチル骨格中の置換基Ｕの数を示し、０〜１５の整数を示し、好ましくは０〜１０の整数である。
【００３２】
また、上記式（Ｉ）中、ｍは１〜４の整数を示し、好ましくは１又は２の整数である。
一般式（Ｉ）において、ｍが１である化合物としては、例えば、アダマンチルメタノール（メタ）アクリレート、アダマンチルエタノール（メタ）アクリレート等が挙げられる。
ｍが２である化合物としては、例えば、アダマンチルジメタノールジ（メタ）アクリレート、アダマンチルジエタノールジ（メタ）アクリレート等が挙げられる。
ｍが３である化合物としては、例えば、アダマンチルトリメタノールトリ（メタ）アクリレート、アダマンチルトリエタノールトリ（メタ）アクリレート等が挙げられる。
ｍが４である化合物としては、例えば、アダマンチルテトラメタノールテトラ（メタ）アクリレート、アダマンチルテトラエタノールテトラ（メタ）アクリレート等が挙げられる。
【００３３】
これら（Ａ）成分は、単独で又は２種以上組み合わせて用いてもよい。
【００３４】
〔（Ｂ）成分：一般式（II−１）又は（II−２）で表されるフェニル基を有する（メタ）アクリレート化合物（Ｂ）〕
本発明の組成物は、（Ｂ）成分として、下記一般式（II−１）又は（II−２）で表されるフェニル基を有する（メタ）アクリレート化合物を含む。（Ｂ）成分を含有することで、該組成物より得られる成形体の屈折率を高めることができる。
【００３５】
【化９】
2013181077.tif 000010
【００３６】
上記式（II−１）及び（II−２）中、Ｘは、それぞれ独立に、単結合、炭素数１〜４のアルキレン基、又は炭素数１〜４のオキシアルキレン基を示し、Ｒ2、Ｒ3は、それぞれ独立に、炭素数１〜４のアルキレン基、又はヒドロキシ基で置換された炭素数１〜４のアルキレン基を示す。
炭素数１〜４のアルキレン基としては、例えば、メチレン基、エチレン基、トリメチレン基、プロピレン基、テトラメチレン基、ブチレン基、２−メチルトリメチレン基等が挙げられる。ヒドロキシ基で置換された炭素数１〜４のアルキレン基としては、上述の炭素数１〜４のアルキレン基として列挙された基中の水素原子がヒドロキシ基に置換された基が挙がられるが、下記式で表される基が好ましい。
【００３７】
【化１０】
2013181077.tif 000011
（式中、＊は結合部分を示す。）
【００３８】
上記式（II−１）中、Ｒ4、Ｒ5は、それぞれ独立して水素原子又はメチル基を示す。
Ｒ6〜Ｒ13は、それぞれ独立して水素原子、ハロゲン原子、炭素数１〜５の直鎖又は分岐鎖のアルキル基を示す。ハロゲン原子としては、フッ素原子、塩素原子、臭素原子、ヨウ素原子等が挙げられる。炭素数１〜５の直鎖又は分岐鎖のアルキル基としては、例えば、メチル基、エチル基、プロピル基、イソプロピル基、ｎ−ブチル基、ｓ−ブチル基、イソブチル基、ｔ−ブチル、ｎ−ペンチル基等が挙げられる。該組成物から得られる成形体の屈折率を高める観点から、Ｒ6〜Ｒ13の１つ以上が臭素原子であることが好ましく、また、Ｒ6、Ｒ8、Ｒ11、Ｒ13がｔ−ブチル基であることが好ましい。
【００３９】
上記式（II−１）中、ａ及びｂは、アルキレンオキサイドの付加モル数を表し、それぞれ正の数であって、ａ＋ｂの平均値は２〜４である。
上記式（II−２）中、ｃは１〜５の整数を表し、好ましくは１〜３である。ｄは１〜５の整数を表し、好ましくは１〜３である。ｅは１〜５の整数を表し、好ましくは１〜３である。ただし、Ｘが単結合の場合、ｅは２〜５の整数を表し、好ましくは２〜３である。
【００４０】
また、上記式（II−１）及び（II−２）中、Ｙは二価の有機基を示し、例えば、−Ｃ（ＣＨ3）2−、−Ｃ（ＣＦ3）2−、−ＳＯ2−、−ＣＨ2−、−Ｏ−、−ＣＯ−等が挙げられる。該組成物から得られる成形体の屈折率を高める観点から、好ましくは−Ｃ（ＣＨ3）2−である。
【００４１】
これら（Ｂ）成分は、単独で又は２種以上組み合わせて用いてもよい。
【００４２】
〔（Ｃ）成分：一般式（III）で表される（メタ）アクリレート化合物（Ｃ）〕
本発明の組成物は、更に（Ｃ）成分として、下記一般式（III）で表される（メタ）アクリレート化合物（Ｃ）を含むことが好ましい。（Ｃ）成分を含むことで、上記（Ｂ）成分の含有量を抑えても、組成物の屈折率を高めることができる。
【００４３】
【化１１】
2013181077.tif 000012
【００４４】
上記式（III）中、Ｒ14、Ｒ15は、それぞれ独立して炭素数１〜４のアルキレン基を示し、例えば、メチレン基、エチレン基、トリメチレン基、プロピレン基、テトラメチレン基、ブチレン基、２−メチルトリメチレン基等が挙げられる。
Ｒ16、Ｒ17は、それぞれ独立して水素原子又はメチル基を示す。
ｆ及びｇは、アルキレンオキサイドの付加モル数を表し、それぞれ正の数であって、ｆ＋ｇの平均値は２〜４である。
【００４５】
また、Ｚは下記式（III−１）で表される二価の有機基を示す。
【００４６】
【化１２】
2013181077.tif 000013
【００４７】
上記式（III−１）中、Ｒ18はそれぞれ独立して二価の有機基を示し、Ｒ19は一価の有機基を示す。ｐは、それぞれ独立して０〜４の整数である。＊は結合部分を示す。
【００４８】
Ｒ18が示す二価の有機基としては、例えば、直鎖状又は分岐鎖状のアルキレン基、オキシアルキレン基、アルキリデン基、アルケニレン基等の二価の脂肪族基や、フェニレン基や、ビフェニレン基、ナフチレン基等の二価の芳香族基等が挙げられる。
【００４９】
Ｒ19が示す一価の有機基としては、例えば、ハロゲン原子、炭素数１〜６のアルキル基、又は炭素数１〜６のアルコキシ基等が挙げられる。ハロゲン原子としては、フッ素原子、塩素原子、臭素原子、ヨウ素原子等が挙げられる。炭素数１〜６のアルキル基としては、例えば、メチル基、エチル基、プロピル基、イソプロピル基、ｎ−ブチル基、ｓ−ブチル基、イソブチル基、ペンチル基、ヘキシル基等が挙げられる。炭素数１〜６のアルコキシ基としては、例えば、メトキシ基、エトキシ基、プロポキシ基、ブトキシ基、ペンチルオキシ基、ヘキシルオキシ基等が挙げられる。
【００５０】
これら（Ｃ）成分は、単独で又は２種以上組み合わせて用いてもよい。
【００５１】
〔（Ｄ）成分：一般式（IV）で表される（メタ）アクリレート化合物（Ｄ）〕
本発明の組成物は、更に（Ｄ）成分として、下記一般式（IV）で表される（メタ）アクリレート化合物を含むことが好ましい。（Ｄ）成分は、本発明の組成物を重合して樹脂としたとき、主として、屈曲性部位を多く有する部位であるソフトセグメントになるものであり、分子内でポリマー鎖の運動性が高くなり、柔軟な部位となる。このような（Ｄ）成分を含有することで、該組成物から成形体を得る際のクラックの発生を抑制することができる。
【００５２】
【化１３】
2013181077.tif 000014
【００５３】
上記式（IV）中、Ｒ20は、それぞれ独立に、水素原子又はメチル基を示す。
また、Ｙ1は、置換又は無置換の炭素数５〜３０の非環式炭化水素基及び／又は−Ｒ’（ＯＲ’）L−で表される基を含む非環式の有機基（但し、Ｒ’は、それぞれ独立に、置換又は無置換の炭素数１〜４のアルキレン基を示し、Ｌは１〜２０の整数である）を示す。なお、上記非環式炭化水素基及びアルキレン基の水素原子が、例えば、ハロゲン原子、水酸基、アミノ基等で置換されていてもよい。また、Ｌは１〜２０の整数であるが、好ましくは２〜１５、より好ましくは２〜１０である。
ｎは１〜８の整数を示し、本発明の組成物より得られる樹脂の架橋密度を向上させる観点から、好ましくは２〜７の整数、より好ましくは３〜６の整数である。
【００５４】
上記式（IV）中のＹ1が示す、置換又は無置換の炭素数５〜３０の非環状炭化水素基及び／又は−Ｒ’（ＯＲ’）L−で表される基を含む非環式の有機基は、エーテル結合を有していてもよく、他に炭素数５未満の直鎖炭化水素基、分岐状炭化水素基等を含んでもよい。
Ｙ1が示す上記基は、組成物から得られる樹脂における、ソフトセグメントにあたる部位となり、分子内でポリマー鎖の運動性が高くなり、柔軟な部位となる。
【００５５】
ここで、上記式（IV）中のＹ1が、置換又は無置換の炭素数５〜３０の非環式炭化水素基である場合、（Ｄ）成分は、下記の一般式（IV−ａ）で表される（メタ）アクリレート化合物（Ｄ１）であることが好ましい。
【００５６】
【化１４】
2013181077.tif 000015
【００５７】
上記式（IV−ａ）中、Ｒ20及びｎは、式（IV）と同様である。Ｑ1は、炭素数１〜３０の直鎖炭化水素基、炭素数３〜３０の分岐状炭化水素基から選ばれる１種以上の有機基であって、これらの有機基は、エーテル結合を含んでもよく、ハロゲン原子、水酸基、アミノ基等により置換されていてもよい。
Ｙ2は、炭素数５〜３０の非環式炭化水素基であって、エーテル結合を含んでもよく、ハロゲン原子、水酸基、アミノ基等により置換されていてもよい。
【００５８】
上記一般式（IV−ａ）中のＱ1における、炭素数１〜３０の直鎖炭化水素基としては、例えば、メチレン基、エチレン基、ｎ−プロピレン基、ｎ−ブチレン基、ｎ−ペンチレン基、ｎ−ヘキシレン基、ｎ−ヘプチレン基、ｎ−オクチレン基、２−エチルヘキシレン基、ｎ−ノニレン基、ｎ−デシレン基、ｎ−ウンデシレン基、ｎ−ドデシレン基、ｎ−トリデシレン基、ｎ−テトラデシレン基、ｎ−ペンタデシレン基、ｎ−ヘキサデシレン基、ｎ−ヘプタデシレン基、ｎ−オクタデシレン基等の炭素数１〜３０のアルキレン基、及び、オキシメチレン基、オキシエチレン基、オキシプロピレン基、オキシブチレン基等の炭素数１〜３０のオキシアルキレン基等が挙げられる。
【００５９】
上記一般式（IV−ａ）中のＱ1における、炭素数３〜３０の分岐状炭化水素基としては、例えば、イソプロピル基、イソブチル基、ｓ−ブチル基、ｔ−ブチル基、イソペンチル基、ネオペンチル基、ｔ−ペンチル基、イソヘキシル基等が挙げられる。
【００６０】
上記一般式（IV−ａ）中のＹ2の炭素数５〜３０の非環式炭化水素基としては、例えば、−（ＣＨ2）r1−又は−（ＣＨ3ＣＨ）r1−で表されるアルキレン基（ｒ１は５〜３０の整数）、−（ＣＲa−ＣＲb）r2−で表されるプロピレン基（Ｒa、Ｒbの一方が水素原子で、他方がメチル基、ｒ２は２〜１５の整数）、−（ＣＨ2Ｏ）r3−又は−（ＣＨ3ＣＨＯ）r3−で表されるアルコキシ基（ｒ３は５〜３０の整数）等が挙げられる。
これらの中でも、−（ＣＨ2）r1−で表されるアルキレン基（ｒ１は５〜３０の整数）、−（ＣＲa−ＣＲb）r2−で表されるプロピレン基（Ｒa、Ｒbの一方が水素原子で、他方がメチル基、ｒ２は２〜１５の整数）が好ましい。
【００６１】
上記一般式（IV−ａ）で表される（メタ）アクリレート化合物（Ｄ１）のうち、ｎが２の化合物としては、例えば、１，５−ペンタンジオールジ（メタ）アクリレート、１，６−ヘキサンジオールジ（メタ）アクリレート、１，９−ノナンジオールジ（メタ）アクリレート、１，１２−ドデカンジオールジメタクリレート、ポリブタジエンジ（メタ）アクリレート、水添ポリブタジエンジ（メタ）アクリレート等が挙げられる。
【００６２】
また、上記一般式（IV−ａ）で表される（メタ）アクリレート化合物（Ｄ１）のうち、ｎが３以上の化合物としては、例えば、ペンタエリスリトールテトラアクリレート、ジペンタエリスリトールヘキサアクリレート、多官能性ポリエステル（メタ）アクリレート等が挙げられる。
【００６３】
また、上記式（IV）中のＹ1が、−Ｒ’（ＯＲ’）L−で表される基を含む非環式の有機基である場合、（Ｄ）成分は、下記の一般式（IV−ｂ）で表される（メタ）アクリレート化合物（Ｄ２）であることが好ましい。
【００６４】
【化１５】
2013181077.tif 000016
【００６５】
上記式（IV−ｂ）中、Ｒ2及びｎは、式（IV）と同様であり、Ｙ2は、式（IV−ａ）と同様に、炭素数５〜３０の非環式炭化水素基であって、エーテル結合を含んでもよく、ハロゲン原子、水酸基、アミノ基等により置換されていてもよい。
また、Ｒ’は、それぞれ独立に、置換又は無置換の炭素数１〜４のアルキレン基を示す。Ｌは１〜２０の整数であり、好ましくは２〜１５、より好ましくは２〜１０である。
【００６６】
上記一般式（IV−ｂ）で表される（メタ）アクリレート化合物（Ｄ２）のうち、ｎが２の化合物としては、例えば、ジエチレングリコールジ（メタ）アクリレート、トリエチレングリコールジ（メタ）アクリレート、Ｌが２〜２０のポリエチレングリコールジ（メタ）アクリレート、ポリプロピレングリコールジ（メタ）アクリレート、ポリブチレングリコールジ（メタ）アクリレート、エトキシ化ビスフェノールＡジ（メタ）アクリレート、アルコキシ化ネオペンチルグリコールジアクリレート、テトラエチレングリコールジ（メタ）アクリレート、アルコキシ化シクロヘキサンジオールジアクリレート（サートマー・ジャパン（株）製）などが挙げられる。
これらの中でも、Ｌが２〜２０のポリエチレングリコールジ（メタ）アクリレート、ポリプロピレングリコールジ（メタ）アクリレート、ポリブチレングリコールジ（メタ）アクリレート、テトラエチレングリコールジ（メタ）アクリレートが好ましい。
【００６７】
また、上記一般式（IV−ｂ）で表される（メタ）アクリレート化合物（Ｄ２）のうち、ｎが３以上の化合物としては、例えば、エトキシ化トリメチロールプロパントリ（メタ）アクリレート、プロポキシ化トリメチロールプロパントリ（メタ）アクリレート、Ｌが２〜２０のアルコキシ化トリメチロールプロパントリ（メタ）アクリレート、エトキシ化グリセリルトリ（メタ）アクリレート、プロポキシ化グリセリルトリ（メタ）アクリレート、アルコキシ化グリセリルトリ（メタ）アクリレート、エトキシ化ペンタエリスリトールテトラ（メタ）アクリレート、プロポキシ化ペンタエリスリトールテトラ（メタ）アクリレート、アルキル化トリメチロールプロパントリ（メタ）アクリレート、Ｌが２〜２０のアルコキシ化ペンタエリスリトールテトラ（メタ）アクリレート、エトキシ化ジペンタエリスリトールヘキサ（メタ）アクリレート、プロポキシ化ジペンタエリスリトールヘキサ（メタ）アクリレート、アルキル化ジペンタエリスリトールヘキサ（メタ）アクリレート、Ｌが２〜２０のアルコキシ化ジペンタエリスリトールヘキサ（メタ）アクリレート、エトキシ化ジペンタエリスリトールペンタ（メタ）アクリレート、プロポキシ化ジペンタエリスリトールペンタ（メタ）アクリレート、アルキル化ジペンタエリスリトールヘキサ（メタ）アクリレート、Ｌが２以上のアルコキシ化ジペンタエリスリトールペンタ（メタ）アクリレート、アルキル化ジペンタエリスリトールペンタ（メタ）アクリレート等が挙げられる。
【００６８】
これら（Ｄ）成分は、単独で又は２種以上組み合わせて用いてもよい。
【００６９】
本発明の組成物における（Ａ）成分の含有量は、該組成物から得られる成形体の耐熱性を向上させる観点から、（Ａ）成分の含有量と（Ｂ）成分、（Ｃ）成分及び（Ｄ）成分の合計含有量との質量比〔（Ａ）成分／（Ｂ）成分＋（Ｃ）成分＋（Ｄ）成分〕が、好ましくは５／９５〜４０／６０、より好ましくは１０／９０〜３５／６５、更に好ましくは１５／８５〜３０／７０である。
【００７０】
本発明の組成物における（Ｂ）成分の含有量は、該組成物から得られる成形体の耐熱性を向上させる観点から、（Ｃ）及び（Ｄ）成分を含有しない場合、好ましくは６０〜９５質量％、より好ましくは６５〜９０質量％、好ましくは７０〜８５質量％である。
【００７１】
また、上述のとおり、本発明の組成物は（Ｃ）成分を含むことで、上記（Ｂ）成分の含有量を抑えても組成物の屈折率を高めることができる。（Ｂ）成分の含有量と（Ｃ）成分の含有量との質量比〔（Ｂ）成分／（Ｃ）成分〕は、好ましくは１５／８５〜４０／６０、より好ましくは２０／８０〜３５／６５、更に好ましくは２５／７５〜３０／７０である。
【００７２】
また、上述のとおり、本発明の組成物は（Ｄ）成分を含むことで、組成物から成形体を得る際のクラックの発生を抑制することができる。本発明の組成物における（Ｄ）成分の含有量は、高屈折率を達成するという本発明の効果を阻害しない範囲で適宜決定されるが、（Ｂ）成分及び（Ｃ）成分の合計含有量と（Ｄ）成分の含有量との質量比〔（Ｂ）成分＋（Ｃ）成分／（Ｄ）成分〕が、好ましくは１００／０〜６０／４０、より好ましくは８５／１５〜６５／３５、更に好ましくは９０／１０〜７０／３０である。
【００７３】
本発明の組成物は、本発明の効果を阻害しない範囲で、前記（Ａ）〜（Ｄ）成分以外の成分を含有してもよい。例えば、前記（Ａ）〜（Ｄ）成分に該当しない（メタ）アクリレート化合物を含んでもよい。ただし、前記（Ａ）〜（Ｄ）成分の合計含有量は、前記組成物中に含まれる（メタ）アクリレート化合物の総量に対して、好ましくは６０〜１００質量％、より好ましくは７５〜１００質量％、更に好ましくは９０〜１００質量％である。
また、必要に応じて、酸化防止剤、重合開始剤、及び光安定剤等の添加剤を配合してもよい。
【００７４】
〔酸化防止剤〕
本発明の組成物は、必要に応じて、酸化防止剤を含有することができる。
酸化防止剤としては、例えば、ヒンダードフェノール系酸化防止剤、リン系酸化防止剤、イオウ系酸化防止剤、チオエーテル酸化防止剤、ビタミン系酸化防止剤、ラクトン系酸化防止剤、アミン系酸化防止剤等が挙げられる。
これらの酸化防止剤中でも、耐熱性及び耐黄変性の観点から、ヒンダードフェノール系酸化防止剤が好ましい。
また、酸化防止剤の質量平均分子量としては、耐熱性及び耐黄変性の観点から、好ましくは３００〜１５００、より好ましくは３３０〜１３００である。
【００７５】
ヒンダードフェノール系酸化防止剤としては、例えば、Ｉｒｇａｎｏｘ１０１０、同１０７６、同１３３０、同３１１４、同３１２５（以上、いずれも商品名、ＢＡＳＦ社製）、アデカスタブＡＯ−２０、同ＡＯ−５０、同ＡＯ−６０、同ＡＯ−８０、同ＡＯ−３０、同ＡＯ−４０(以上、いずれも商品名、株式会社ＡＤＥＫＡ製)、ＢＨＴ（商品名、武田薬品工業（株）製）、Ｃｙａｎｏｘ１７９０（商品名、サイアナミド社製）、ＳｕｍｉｌｉｚｅｒＧＰ、同ＧＭ、同ＧＳ、同ＧＡ−８０（以上、いずれも商品名、住友化学（株）製）等の市販品が挙げられる。
【００７６】
リン系酸化防止剤としては、例えば、ＩＲＡＧＡＦＯＳ１６８、同１２、同３８、同Ｐ−ＥＰＱ、同１２６（以上、いずれも商品名、ＢＡＳＦ社製）、ＡＤＫＳＴＡＢ３２９Ｋ、同ＰＥＰ-３６、同ＰＥＰ−８、同ＨＰ−１０、同２１１２、同２６０、同５２２Ａ（以上、いずれも商品名、株式会社ＡＤＥＫＡ製）、Ｗｅｓｔｏｎ６１８、同６１９Ｇ、同６２４（以上、いずれも商品名、ＧＥ社製）等の市販品が挙げられる。
【００７７】
イオウ系酸化防止剤としては、例えば、ＤＳＴＰ「ヨシトミ」、ＤＬＴＰ「ヨシトミ」、ＤＬＴＯＩＢ、ＤＭＴＰ「ヨシトミ」（以上、いずれも商品名、吉富（株）製）、Ｓｅｅｎｏｘ４１２Ｓ（商品名、シプロ化成（株）製）、Ｃｙａｎｏｘ１２１２（商品名、サイアナミド社製）、ＴＰ−Ｄ、ＴＰＳ、ＴＰＭ、ＴＰＬ−Ｒ（以上、いずれも商品名、住友化学（株）製）等の市販品が挙げられる。
【００７８】
チオエーテル系酸化防止剤としては、例えば、アデカスタブＡＯ−４１２Ｓ、同ＡＯ−５０３（以上、いずれも商品名、株式会社ＡＤＥＫＡ製）等の市販品が挙げられる。
【００７９】
ビタミン系酸化防止剤としては、例えば、トコフェロール（商品名、エーザイ（株）製）、ＩｒｇａｎｏｘＥ２０１（商品名、ＢＡＳＦ社製）等の市販品が挙げられる。
【００８０】
ラクトン系酸化防止剤としては、例えば、特開平７−２３３１６０号公報及び特開平７−２４７２７８号公報に記載されている化合物、ＨＰ−１３６（商品名、ＢＡＳＦ社製）等の市販品が挙げられる。
【００８１】
アミン系酸化防止剤としては、例えば、ＩｒｇａｓｔａｂＦＳ０４２（商品名、ＢＡＳＦ社製）、ＧＥＮＯＸ  ＥＰ（商品名、クロンプトン社製）等の市販品が挙げられる。
【００８２】
これらの酸化防止剤は、単独で又は二種以上を組み合わせて用いることができる。
酸化防止剤の配合量は、組成物から得られる成形体の透明性を向上させる観点、及び黄変を抑制する観点から、（Ａ）〜（Ｄ）成分の合計１００質量部に対して、好ましくは０．１〜２０質量部、より好ましくは１〜１８質量部、更に好ましくは１．５〜１５質量部である。
【００８３】
〔重合開始剤〕
本発明の組成物は、必要に応じて、重合開始剤を配合することができる。
重合開始剤としては、熱によって開裂して開始ラジカルを発生する熱重合開始剤、光、電子線、放射線等の活性エネルギー線の照射により開始ラジカルを生成する光重合開始剤のいずれも用いることができる。
熱重合開始剤を用いる場合は、該熱重合開始剤を含む組成物に対して、４０〜２００℃で加熱することで、重合反応を促進させることができる。一方、光重合開始剤を用いる場合は、該光重合開始剤を含む組成物に対して、水銀キセノンランプ等を光源として、５０〜２０００ｍＪ／ｃｍ2の積算光量で紫外線等を照射することで、重合させることができる。
【００８４】
熱重合開始剤としては、例えば、メチルエチルケトンパーオキサイド、メチルイソブチルケトンパーオキサイド、アセチルアセトンパーオキサイド、シクロヘキサノンパーオキサイド、及びメチルシクロヘキサノンパーオキサイド等のケトンパーオキサイド類；１，１，３，３−テトラメチルブチルハイドロパーオキサイド、クメンハイドロパーオキサイド、及びｔ−ブチルハイドロパーオキサイド等のハイドロパーオキサイド類；ジイソブチリルパーオキサイド、ビス−３，５，５−トリメチルヘキサノールパーオキサイド、ラウロイルパーオキサイド、ベンゾイルパーオキサイド、及びｍ−トルイルベンゾイルパーオキサイド等のジアシルパーオキサイド類；ジクミルパーオキサイド、２，５−ジメチル−２，５−ジ（ｔ−ブチルペルオキシ）ヘキサン、１，３−ビス（ｔ−ブチルペルオキシイソプロピル）ヘキサン、ｔ−ブチルクミルパーオキサイド、ジ−ｔ−ブチルパーオキサイド、及び２，５−ジメチル−２，５−ジ（ｔ−ブチルペルオキシ）ヘキセン等のジアルキルパーオキサイド類；１，１−ジ（ｔ−ブチルペルオキシ−３，５，５−トリメチル）シクロヘキサン、１，１−ジ−ｔ−ブチルペルオキシシクロヘキサン、及び２，２−ジ（ｔ−ブチルペルオキシ）ブタン等のパーオキシケタール類；１，１，３，３−テトラメチルブチルペルオキシネオジカーボネート、α−クミルペルオキシネオジカーボネート、ｔ−ブチルペルオキシネオジカーボネート、ｔ−ヘキシルペルオキシピバレート、ｔ−ブチルペルオキシピバレート、１，１，３，３−テトラメチルブチルペルオキシ−２−エチルヘキサノエート、ｔ−アミルペルオキシ−２−エチルヘキサノエート、ｔ−ブチルペルオキシ−２−エチルヘキサノエート、ｔ−ブチルペルオキシイソブチレート、ジ−ｔ−ブチルペルオキシヘキサヒドロテレフタレート、１，１，３，３−テトラメチルブチルペルオキシ−３，５，５−トリメチルヘキサネート、ｔ−アミルペルオキシ−３，５，５−トリメチルヘキサノエート、ｔ−ブチルペルオキシ−３，５，５−トリメチルヘキサノエート、ｔ−ブチルペルオキシアセテート、ｔ−ブチルペルオキシベンゾエート、及びジブチルペルオキシトリメチルアジペート等のアルキルパーオキシエステル類；ジ−３−メトキシブチルペルオキシジカーボネート、ジ−２−エチルヘキシルペルオキシジカーボネート、ビス（１，１−ブチルシクロヘキサオキシジカーボネート）、ジイソプロピルオキシジカーボネート、ｔ−アミルペルオキシイソプロピルカーボネート、ｔ−ブチルペルオキシイソプロピルカーボネート、ｔ−ブチルペルオキシ−２−エチルヘキシルカーボネート、及び１，６−ビス（ｔ−ブチルペルオキシカルボキシ）ヘキサン等のパーオキシカーボネート類；１，１−ジ（ｔ−ヘキシルペルオキシ）シクロヘキサン、及び（４−ｔ−ブチルシクロヘキシル）パーオキシジカルボネート等が挙げられる。これらの中でも、ジアシルパーオキサイド類、パーオキシケタール類、アルキルパーオキシエステル類、１，１−ジ（ｔ−ヘキシルペルオキシ）シクロヘキサンが好ましく、ラウロイルパーオキサイド、１，１−ジ−（ｔ−ブチルペルオキシ）シクロヘキサン、ｔ−ブチルペルオキシ−２−エチルヘキサノエート���１，１−ジ（ｔ−ヘキシルペルオキシ）シクロヘキサンがより好ましい。
【００８５】
光重合開始剤としては、例えば、ベンゾインエーテル、２，２−ジメトキシ−１，２−ジフェニルエタン−１−オン（市販品：「ＩＲＧＡＣＵＲＥ６５１（ＢＡＳＦ社製、商品名）」）、１−ヒドロキシ−シクロヘキシル−フェニル−ケトン（市販品：「ＩＲＧＡＣＵＲＥ１８４（ＢＡＳＦ社製、商品名）」）、２−ヒドロキシ−２−メチル−１−フェニル−プロパン−１−オン（市販品：「ＤＡＲＯＣＵＲ１１７３（ＢＡＳＦ社製、商品名）」）、１−［４−（２−ヒドロキシエトキシ）−フェニル］−２−ヒドロキシ−２−メチル−１−プロパン−１−オン（市販品：「ＩＲＧＡＣＵＲＥ２９５９（ＢＡＳＦ社製、商品名）」）、２−ヒドロキシ−１−［４−［４−（２−ヒドロキシ−２−メチル−プロピオニル）−ベンジル］フェニル］−２−メチル−プロパン−１−オン（市販品：「ＩＲＧＡＣＵＲＥ１２７（ＢＡＳＦ社製、商品名）」）、２−メチル−１−（４−メチルチオフェニル）−２−モルフォリノプロパン−１−オン（市販品：「ＩＲＧＡＣＵＲＥ９０７（ＢＡＳＦ社製、商品名）」）、２−ベンジル−２−ジメチルアミノ−１−（４−モルフォリノフェニル）−ブタノン−１（市販品：「ＩＲＧＡＣＵＲＥ３６９（ＢＡＳＦ社製、商品名）」）、２−（ジメチルアミノ）−２−［（４−メチルフェニル）メチル］−１−［４−（４−モノホリニル）フェニル］−１−ブタノン（市販品：「ＩＲＧＡＣＵＲＥ３７９（ＢＡＳＦ社製、商品名）」）、２，４，６−トリメチルベンゾイル−ジフェニル−ホスフィンオキサイド（市販品：「ＤＡＲＯＣＵＲ  ＴＰＯ（ＢＡＳＦ社製、商品名）」）、ビス（２，４，６−トリメチルベンゾイル）−フェニルホスフィンオキサイド（市販品：「ＩＲＧＡＣＵＲＥ８１９（ＢＡＳＦ社製、商品名）」）、ビス（η５−２，４−シクロペンタジエン−１−イル）−ビス（２，６−ジフルオロ−３−（１Ｈ−ピロール−１−イル）−フェニル）チタニウム（市販品：「ＩＲＧＡＣＵＲＥ７８４（ＢＡＳＦ社製、商品名）」）、１，２−オクタンジオン，１−［４−（フェニルチオ）−，２−（Ｏ−ベンゾイルオキシム）］（市販品：「ＩＲＧＡＣＵＲＥ  ＯＸＥ  ０１（ＢＡＳＦ社製、商品名）」）、エタノン−１−［９−エチル−６−（２−メチルベンゾイル）−９Ｈ−カルバゾール−３−イル］−１−（Ｏ−アセチルオキシム）（市販品：「ＩＲＧＡＣＵＲＥ  ＯＸＥ  ０２（ＢＡＳＦ社製、商品名）」）等が挙げられる。
【００８６】
これらの重合開始剤は、単独で又は二種以上を組み合わせて用いることができる。
重合開始剤の配合量は、重合反応を効果的に促進させる観点から、（Ａ）〜（Ｄ）成分の合計１００質量部に対して、好ましくは０．０１〜１２質量部、より好ましくは０．１〜８質量部、更に好ましくは０．３〜５質量部である。
【００８７】
〔その他の添加剤〕
本発明の組成物には、本発明の効果を損なわない範囲において、光安定剤、紫外線吸収剤、滑剤、可塑剤、帯電防止剤、無機充填剤、着色剤、帯電防止剤、離型剤、難燃剤等の添加剤を配合してもよい。また、酸化チタンや酸化ケイ素等の無機化合物との密着性改良を目的として、シラン化合物のメタクリオキシ基やアクリロキシ基を含むシランカップリング剤等の添加剤を配合してもよい。
【００８８】
〔組成物の物性〕
本発明の組成物の２５℃における粘度は、成形性の観点から、好ましくは３００〜５００００ｍＰａ・ｓ、より好ましくは４００〜４００００ｍＰａ・ｓ、更に好ましくは４５０〜２００００ｍＰａ・ｓである。
なお、上記の組成物の２５℃における粘度の値は、実施例に記載の方法に基づいて測定された値である。
【００８９】
〔成形体〕
本発明の成形体は、上述の本発明の組成物を重合して得られる樹脂を成形してなる成形体である。
組成物の重合に際しては、重合反応を効率性の観点から、組成物中に上述の重合開始剤を含めることが好ましい。
重合及び成形方法としては、通常の熱硬化性樹脂の成形と同様の方法を用いることができ、例えば、本発明の組成物又は該組成物を予め重合させた予備重合物を用いて、これらの液状組成物の射出成形、圧縮成形、トランスファー成形及びインサート成形等で、重合及び成形工程と同時に進める方法等が挙げられる。また、ポッティング加工やコーティング加工等で成形体を得ることもでき、ＵＶ硬化成形等の光硬化樹脂の成形と同様の方法によっても成形体を得ることができる。
【００９０】
本発明の組成物は、液状樹脂成形法を用いて成形体を製造するのに適している。
液状樹脂成形法としては、常温で液状の原料組成物又はその予備重合物を高温の金型に圧入して加熱硬化させる液状樹脂射出成形、液状の原料組成物を金型に入れ、プレスによって加圧し、硬化させる圧縮成形、加温した液状の原料組成物に圧力をかけて金型に圧入することにより原料組成物を硬化させるトランスファー成形等が挙げられる。
【００９１】
上記のように製造される本発明の成形体の各物性について説明する。
本発明の成形体の全光線透過率は、好ましくは８５％以上、より好ましくは８８％以上、更に好ましくは９０％以上である。
また、２６０℃で１０分間放置した熱履歴後の成形体と、熱履歴前の成形体との波長４４０ｎｍにおける光線透過率の低下量（当該光線透過率の差の絶対値）としては、好ましくは０．５％以下、より好ましくは０．４％以下、更に好ましくは０．３５％以下である。
【００９２】
本発明の成形体のｄ線（波長５８９．３ｎｍ）での屈折率は、好ましくは１．５５以上、より好ましくは１．５５〜１．６５、更に好ましくは１．５５〜１．６０である。
本発明の成形体のｄ線（波長５８９．３ｎｍ）でのアッベ数は、好ましくは４０以下、より好ましくは２５〜４０、更に好ましくは３０〜４０、更に好ましくは３５〜４０である。
【００９３】
本発明の成形体の線膨張係数は、好ましくは１１０ｐｐｍ以下であり、より好ましくは９０ｐｐｍ以下、更に好ましくは８０ｐｐｍ以下である。
本発明の成形体の曲げ弾性率は、好ましくは２．０ＧＰａ以上であり、より好ましくは２．４ＧＰａ以上、更に好ましくは２．８ＧＰａ以上である。
本発明の成形体の曲げ強度は、好ましくは５０ＭＰａ以上であり、より好ましくは６０ＭＰａ以上、更に好ましくは７０ＭＰａ以上である。
本発明の成形体のショアＤ硬度は、好ましくは６０以上であり、より好ましくは７０以上、更に好ましくは７７以上である。
特に本発明の成形体が光学部品である場合、製造時に変形しないようにある程度の機械的強度が要求される。
なお、成形体の上記の各物性の値は、実施例に記載の方法により測定された値を意味する。
【００９４】
上記のように本発明の成形体は、各種光学性能に優れているため、各種機器に使用されるレンズや光通信用レンズ等の光学部品として好適である。
【実施例】
【００９５】
以下の本発明を実施例により更に具体的に説明するが、本発明はこれらの実施例になんら限定されるものではない。
なお、以下の実施例及び比較例により得られた組成物及び成形体の各物性について、以下の方法に基づき測定し評価した。
【００９６】
（１）粘度
得られた組成物の２５℃における粘度を、ＪＩＳ  Ｋ７１１７−１に基づいて、粘度計（ブルックスフィールド社製、製品名：「ＬＶＤＶ−Ｉ＋」）を用いて測定した。
【００９７】
（２）全光線透過率
試験片として、得られた厚さ３ｍｍの成形体を用いて、ＪＩＳ  Ｋ７１０５に基づいて、ヘーズメーター（スガ試験機（株）製、製品名：「ＨＧＭ−２ＤＰ」）により、全光線透過率を測定した。
【００９８】
（３）熱履歴後の波長４４０ｎｍにおける光線透過率の低下量
試験片として、得られた厚さ１ｍｍの成形体を用いて、分光光度計（日立ハイテクフィールディング社製、製品名：「Ｕ−４１００スペクトロメータ」）により、波長４４０ｎｍにおける光線透過率を測定した。
次いで、試験片を厚さ１ｍｍのステンレス鋼板の上に載せ、２６０℃で１０分間放置した（以下、この操作を「熱履歴１」ともいう）。熱履歴１後の試験片についても上記と同様にして波長４４０ｎｍにおける光線透過率を測定し、熱履歴１前後の波長４４０ｎｍにおける光線透過率の低下量（当該光線透過率の差の絶対値）（％）を求めた。
【００９９】
（４）屈折率、アッベ数
試験片として、得られた厚さ３ｍｍの成形体について、屈折率計（メトリコン社製、製品名：「モデル２０１０  プリズムカプラ」）を用いて、２０℃における、ｄ線（波長５８９．３ｎｍ）での屈折率、及びアッベ数を測定した。
【０１００】
（５）線膨張係数
得られた成形体について、ＡＳＴＭ  Ｅ８３１に基づいて、線膨張測定装置（セイコーインスツルメンタル社製、製品名：「ＴＭＡ／ＳＳ６１００」）を用い、荷重４９ｍＮの圧縮法で２０〜９０℃の温度範囲における線膨張を測定し、線膨張係数を算出した。
【０１０１】
（６）形状安定性評価
縦２５ｍｍ×横２５ｍｍ×厚さ２ｍｍの板状の成形体を用い、その板状体３枚を厚さ３ｍｍのステンレス鋼板の上に乗せ、２６０℃で１０分間放置した（熱履歴１）後、その板状の成形体の縁の変形度合いを目視にて確認し、下記の基準で評価した。
Ａ：縁の部分が熱履歴前と同様であり、形状安定性に優れる。
Ｂ：縁の部分が一様に丸みを帯びており、形状安定性に劣る。
【０１０２】
（７）曲げ強度、曲げ弾性率
得られた成形体について、ＪＩＳ  Ｋ６９１１に基づいて、試験機（インストロンジャパンカンパニィリミテッド社製、製品名：「ＩＮＳＴＲＯＮ  ５５６７」）を用い、曲げ強度（単位：ＭＰａ）及び曲げ弾性率（単位：ＧＰａ）を測定した。
【０１０３】
（８）ショアＤ硬度
得られた成形体について、ＪＩＳ  Ｋ６２５３に基づいて、試験機（高分子計器社製、製品名：「ＡＳＫＥＲ  Ｐ１」）を用い、ショアＤ硬度を測定した。
【０１０４】
〔実施例１〜５、比較例１、２〕
表１に示す各成分を表１に記載の配合量（固形分比）で加えて、混合し、組成物を得た。
そして、この組成物から成形体を作製するに際し、２枚のステンレス板（縦７０ｍｍ×横７０ｍｍ×厚さ３ｍｍ）の間に、２枚の鏡面仕上げのアルミ板のシート（縦７０ｍｍ×横７０ｍｍ×厚さ０．３ｍｍ）を挟み、そのシートの間に、テフロン（登録商標）製スペーサ（縦７０ｍｍ×横７０ｍｍ×厚さ３ｍｍ）を挟み込むことにより得られる容器を用いた。当該容器のテフロン（登録商標）製のスペーサ部には、縦３０ｍｍ×横３０ｍｍ×厚さ３ｍｍの窓が設けられており、当該窓から組成物を容器内に流し込めるようになっている。
この容器の上記窓から、組成物を流し込み、液漏れしないように容器を押さえながら、窒素雰囲気下（酸素濃度５容量％以下）のオーブンにて１１０℃で３時間、次いで１６０℃で１時間加熱を行い、重合及び成形した後、室温に冷却することで、板状の成形体を得た。
【０１０５】
得られた組成物及び成形体について、上述の方法により、各種物性値を測定した。その結果を表１に示す。また、表１に示す実施例及び比較例の組成物中に含まれる各成分は以下のとおりである。
【０１０６】
＜（Ａ）成分＞
・「ＡＭ」：下記式（ａ）で表される、１−アダマンチルメタクリレート（大阪有機化学工業（株）製）。
【化１６】
2013181077.tif 000017
【０１０７】
＜（Ｂ）成分＞
・「ＢＰＥ−８０Ｎ」：下記式（ｂ１）で表される、エトキシ化ビスフェノールＡ型ジメタクリレート（新中村化学工業（株）製）。
【化１７】
2013181077.tif 000018
【０１０８】
・「ＳＲ−３４９」：下記式（ｂ２）で表される、エトキシ化ビスフェノールＡ型ジアクリレート（サートマー・ジャパン（株）製）。
【化１８】
2013181077.tif 000019
【０１０９】
＜（Ｃ）成分＞
・「Ａ−ＢＰＥＦ」：下記式（ｃ）で表される、９，９−ビス［４−（２−アクリロイルオキシエトキシ）フェニル］フルオレン（新中村化学工業（株）製）。
【化１９】
2013181077.tif 000020
【０１１０】
＜（Ｄ）成分＞
・「ＳＲ−３９９」：下記式（ｄ１）で表される、ジペンタエリスリトールペンタアクリレート（サートマー・ジャパン（株）製）。
【化２０】
2013181077.tif 000021
【０１１１】
・「ＳＲ−２９５」：下記式（ｄ２）で表される、ペンタエリスリトールテトラアクリレート（サートマー・ジャパン（株）製）。
【化２１】
2013181077.tif 000022
【０１１２】
・「ＳＲ−４９９」：下記式（ｄ３）で表される、エトキシ化（６）トリメチロールプロパントリアクラレート（サートマー・ジャパン（株）製）。
【化２２】
2013181077.tif 000023
【０１１３】
＜（Ｅ）成分＞
・「Ａ−ＤＣＰ」：下記式（ｅ）で表される、トリシクロデカンジメタノールジアクリレート（新中村化学工業（株）製）。
【化２３】
2013181077.tif 000024
【０１１４】
＜その他の成分＞
・熱重合開始剤：下記式（ｆ１）で表される、１，１−ジ（ｔ−ヘキシルペルオキシ）シクロヘキサン（日油株式会社製）。
【化２４】
2013181077.tif 000025
【０１１５】
・アデカスタブＡ−８０：下記式（ｆ２）で表される、ヒンダードフェノール系酸化防止剤（株式会社ＡＤＥＫＡ製）。
【化２５】
2013181077.tif 000026
【０１１６】
【表１】
2013181077.tif 000027
【０１１７】
実施例１〜５の組成物より得られた成形体は、いずれも２０℃におけるｄ線（波長５８９．３ｎｍ）での屈折率が１．５５以上と高い。しかも、４４０ｎｍにおける光線透過率が高く透明性に優れる。また、２６０℃の熱履歴後においても透明性が低下せず、ハンダリフロー工程に耐え得る非常に高い耐熱性を有すると共に形状安定性にも優れる。
【産業上の利用可能性】
【０１１８】
本発明の（メタ）アクリレート系組成物は、良好な耐熱性や形状安定性、及び屈折率や透明性等の光学性能を有するため、各種機器に使用されるレンズや光通信用レンズ等の光学部品に好適である。